Brevet FR3068698A1 — publié le 20190111

Polymère portant des groupes pendants fonctionnels particuliers imidazolidinone La présente invention concerne un polymère portant des groupes associatifs azotés comprenant au moins un motif les rendant susceptibles de s'associer entre eux ou avec une charge par des liaisons non covalentes. La demande concerne également un procédé de préparation de tels polymères modifiés et aussi une composition de caoutchouc comprenant de tels polymères et au moins une charge. Dans le domaine industriel, des mélanges de polymères avec des charges sont souvent utilisés. Pour que de tels mélanges présentent de bonnes propriétés, on recherche en permanence des moyens pour améliorer la dispersion des charges au sein des polymères. L'un des moyens pour parvenir à ce résultat est l'utilisation d'agents de couplage capables d'établir des interactions entre le polymère et la charge. Des agents de couplage d'un polymère avec une charge comprenant des dipôles azotés sont décrits dans les documents publiés sous les numéros US7186845B2 et JP2008208163. Ces documents décrivent la modification de polymères comprenant des motifs diéniques par des composés dipolaires azotés comprenant en outre un hétérocycle, ledit hétérocycle comprenant lui- même un atome d'azote, et un atome d'oxygène et/ou de soufre. Plus particulièrement, les composés décrits sont des nitrones porteuses de fonction oxazoline, thiazoline comme par exemple la ((2- oxazoly1)-phényl-N-méthylnitrone) : Lorsque des polymères diéniques sont amenés à réagir avec de tels composés, les polymères en résultant porteront les cycles oxazoline ou thiazoline. 2 Ces cycles présents sur le polymère sont susceptibles de réagir à leur tour, avec des fonctions de surface des charges, comme le noir de carbone ou la silice, avec lesquels les polymères sont mélangés. Cette réaction conduit à l'établissement de liaisons covalentes entre le 5 polymère modifié par l'agent de couplage et la charge du fait de l'ouverture du cycle oxazoline ou thiazoline. En effet, comme cela est décrit dans le document US7186845B2, les cycles oxazoline et/ou thioazoline sont susceptibles de s'ouvrir en présence d'un nucléophile pouvant par exemple être présent à la surface de la charge. 10 L'établissement de telles liaisons covalentes présente néanmoins des inconvénients lors de la préparation de mélanges comprenant ces polymères modifiés par des agents de couplage avec des charges. En particulier, l'existence de ces liaisons covalentes précocement établies, entre le polymère et les charges, rend ces 15 mélanges très visqueux à l'état non réticulé, ce qui rend difficile toutes les opérations préalables à la réticulation (vulcanisation) des formulations à base de caoutchouc, notamment la préparation des mélanges des composants, et leur mise en forme. Ces inconvénients ont un fort impact sur la productivité industrielle. 20 Il est donc souhaitable de proposer de nouveaux polymères ne présentant pas les inconvénients ci-dessus, c'est-à-dire des polymères qui soient capables, après mélange avec une charge, de ne pas former de liaisons covalentes avec la charge et donc de ne pas provoquer une trop forte augmentation de la viscosité du mélange. 25 Ainsi, la demande de brevet WO 2012/007441 porte sur un polymère greffé par un composé comprenant au moins un groupement Q, et au moins un groupement A reliés entre eux par au moins et de préférence un groupe espaceur Sp dans lequel : - Q comprend un dipôle contenant au moins et de préférence 30 un atome d'azote ; - A comprend un groupe associatif comprenant au moins un atome d'azote ; - Sp est un atome ou un groupe d'atomes formant une liaison entre Q et A. 3 Lorsqu'un polymère greffé par un composé tel que défini ci-dessus est mélangé à des charges, celui-ci n'établit que des liaisons labiles avec les charges, ce qui permet d'assurer une bonne interaction polymère - charge, bénéfique pour les propriétés finales du polymère, 5 mais sans les inconvénients qu'une trop forte interaction polymère - charge pourrait provoquer. Un exemple d'un tel composé est l'oxyde de 24242- oxoimidazolidin-1-y1)éthoxy]benzonitrile : 0 10 Par ailleurs, dans la demande WO 2016/207263, divers composés sont exemplifiés, dont notamment l'oxyde de 2,4,6- triméthy1-342-(2-oxoimidazolidin-1-y1)éthoxy]benzonitrile : 0 N+ NH 0 Il s'avère que les compositions de caoutchouc, utilisables 15 notamment pour la fabrication de pneumatiques, comprenant ce polymère greffé présentent des propriétés intéressantes en termes de rigidité, de contrainte à la rupture ou encore d'hystérèse. Néanmoins, il existe toujours un besoin constant de disposer de compositions de caoutchouc présentant des propriétés améliorées. 20 Dans ce contexte, la demanderesse a découvert que la présence de groupes pendants fonctionnels particuliers dans des polymères, une fois intégrés dans des compositions de caoutchouc, utilisables notamment pour la fabrication de pneumatiques, conduisait à 4 l'obtention d'excellentes propriétés de rigidité, de contrainte à la rupture et d'hystérèse. L'invention a donc pour objet un polymère comprenant une ou plusieurs unités diéniques et portant le long de la chaîne polymère 5 principale un ou plusieurs groupes pendants de formule (I) suivante : 0 -D-PAr Sp-N NH / (I), dans laquelle : - PAr désigne un groupe polyaromatique comprenant au moins deux cycles hydrocarbures aromatiques condensés, chacun desdits 10 cycles aromatiques condensés étant éventuellement substitué par une ou plusieurs chaînes carbonées, identiques ou différentes, indépendantes les unes des autres, aliphatiques ou aromatiques, linéaires, ramifiées ou cycliques, éventuellement substituées ou interrompues par un ou plusieurs hétéroatomes ; 15 - Sp représente un atome ou un groupe d'atomes ; - D désigne un groupe de rattachement à la chaîne polymère principale. Un autre objet de l'invention est un procédé de préparation du polymère selon l'invention. 20 L'invention a également pour objet une composition de caoutchouc comprenant le polymère selon l'invention. De manière connue, un polymère comprend généralement au moins une chaîne polymère principale. Cette chaîne polymère peut être qualifiée de principale à partir du moment où toutes les autres chaînes 25 du polymère sont considérées comme des chaînes pendantes, comme le document « Glossary of basic terms in polymer science », (IUPAC recommendations 1996), PAC, 1996, 68, 2287, p.2294, le mentionne. Dans la présente description, sauf indication expresse différente, tous les pourcentages (%) indiqués sont des % en masse. 30 D'autre part, tout intervalle de valeurs désigné par l'expression "entre a et b" représente le domaine de valeurs allant de plus de a à moins de 5 b (c'est-à-dire bornes a et b exclues) tandis que tout intervalle de valeurs désigné par l'expression "de a à b" signifie le domaine de valeurs allant de a jusqu'à b (c'est-à-dire incluant les bornes strictes a et b). 5 L'invention ainsi que ses avantages seront aisément compris à la lumière de la description et des exemples de réalisations qui suivent. Les composés mentionnés dans la description peuvent être d'origine fossile ou biosourcés. Dans ce dernier cas, ils peuvent être, 10 partiellement ou totalement, issus de la biomasse ou obtenus à partir de matières premières renouvelables issues de la biomasse. On entend au sens de la présente invention par « chaîne carbonée » une chaîne comprenant un ou plusieurs atomes de carbone. On entend au sens de la présente invention par « polymère 15 comprenant une ou plusieurs unités diéniques » tout polymère, naturel ou synthétique, constitué au moins en partie (i.e. un homopolymère ou un copolymère) d'unités monomères diènes (monomères porteurs de deux double liaisons carbone-carbone, conjuguées ou non). Un tel polymère peut être également appelé polymère diénique. 20 On entend plus particulièrement par polymère diénique susceptible d'être utilisé dans l'invention : (a) tout homopolymère obtenu par polymérisation d'un monomère diène conjugué ayant de 4 à 12 atomes de carbone; (b) tout copolymère obtenu par copolymérisation d'un ou 25 plusieurs diènes conjugués entre eux ou avec un ou plusieurs composés vinyle aromatique ayant de 8 à 20 atomes de carbone ; (c) tout copolymère ternaire obtenu par copolymérisation d'éthylène, d'une cc-oléfine ayant 3 à 6 atomes de carbone avec un monomère diène non conjugué ayant de 6 à 12 atomes de carbone, 30 comme par exemple les élastomères obtenus à partir d'éthylène, de propylène avec un monomère diène non conjugué du type précité tel que notamment l'hexadiène-1,4, l'éthylidène norbornène, le dicyclopentadiène; de tels polymères sont décrits en particulier dans les documents WO 2004/035639A1 et US 2005/0239639A1 ; 6 (d) tout copolymère d'isobutène et d'isoprène (caoutchouc butyle), ainsi que les versions halogénées, en particulier chlorées ou bromées, de ce type de copolymère ; (e) tout copolymère obtenu par copolymérisation d'un ou 5 plusieurs diènes conjugués avec l'éthylène, une a-monooléfine aliphatique acyclique ayant de 3 à 18 atomes de carbone, une amonooléfine aromatique ou leur mélange comme par exemple ceux décrits dans les documents WO 2005028526, WO 2004035639 et WO 2007054224. 10 A titre de diènes conjugués conviennent notamment le butadiène-1,3, le 2-méthy1-1,3-butadiène, les 2,3-di(alkyle en C1-05)1,3-butadiènes tels que par exemple le 2,3-diméthy1-1,3-butadiène, le 2,3-diéthy1-1,3-butadiène, le 2-méthy1-3-éthy1-1,3-butadiène, le 2- méthy1-3-isopropy1-1,3-butadiène, un ary1-1,3-butadiène, le 1,3- 15 pentadiène, le 2,4-hexadiène. A titre de composés vinylaromatique conviennent par exemple le styrène, l'ortho-, méta-, paraméthylstyrène, le mélange commercial "vinyle-toluène", le paratertiobutylstyrène, les méthoxystyrènes, les chlorostyrènes, le vinylmésitylène, le divinylbenzène, le vinylnaphtalène. A titre d'a- 20 monooléfines aliphatiques acycliques ayant de 3 à 18 atomes de carbone, on peut citer le propène, le butène, l'hexène, l'octène, l'hexadécène. A titre d'a-monooléfine aromatique, typiquement de formule CH2=CH-Ar dans laquelle le symbole Ar représente un groupe aromatique tel qu'un phényle, substitué ou non conviennent le styrène, 25 les styrènes substitués par un ou plusieurs groupes alkyles en para, méta ou ortho ou leurs mélanges. Conformément à la formule (I), le groupe pendant comprend un groupe D désignant un groupe de rattachement à la chaîne polymère principale. Autrement dit, le groupe D permet de lier de façon 30 covalente le groupe PAr à la chaîne polymère principale. Conformément à la formule (I), le groupe pendant comprend un groupe PAr désignant un groupe polyaromatique comprenant au moins deux cycles hydrocarbures aromatiques condensés. 7 On entend au sens de la présente invention par « cycle hydrocarbure aromatique » un cycle aromatique dont le squelette est constitué d'atomes de carbone. Autrement dit, il n'y a pas d'hétéroatome dans le squelette du cycle. 5 On entend au sens de la présente invention par « au moins deux cycles hydrocarbures aromatiques condensés » deux ou plusieurs cycles hydrocarbures aromatiques ayant en commun au moins deux atomes de carbone successifs. Lesdits au moins deux cycles hydrocarbures aromatiques 10 condensés peuvent être ortho-condensés ou ortho- et péri-condensés. Avantageusement, le groupe polyaromatique comprenant au moins deux cycles hydrocarbures aromatiques condensés est choisi parmi un groupe formé de deux cycles aromatiques condensés selon un arrangement rectiligne et un groupe formé de trois cycles aromatiques 15 condensés selon un arrangement rectiligne, de préférence un groupe formé de deux cycles aromatiques condensés selon un arrangement rectiligne. Ces structures s'apparentent aux composés du naphtalène et de l'anthracène. Conformément à la formule (I), le groupe polyaromatique 20 comprenant au moins deux cycles hydrocarbures aromatiques condensés est au moins substitué par le groupe D et le groupe Sp. Autrement dit, le premier cycle desdits au moins deux cycles hydrocarbures aromatiques est au moins substitué par le groupe D, ledit premier cycle ou le deuxième cycle desdits au moins deux cycles 25 hydrocarbures aromatiques étant au moins substitué par le groupe Sp, ledit groupe Sp permettant de relier la fonction imidazolidinone à l'un au moins desdits au moins deux cycles hydrocarbures aromatiques. Avantageusement, chacun des cycles hydrocarbures aromatiques condensés est éventuellement substitué par une ou 30 plusieurs chaînes carbonées, identiques ou différentes, aliphatiques ou aromatiques, linéaires, ramifiées ou cycliques, éventuellement substituées ou interrompues par un ou plusieurs hétéroatomes, et inertes vis-à-vis de la fonction imidazolidinone. 8 On entend au sens de la présente invention par « chaîne carbonée inerte vis-à-vis de la fonction imidazolidinone » une chaîne carbonée qui ne réagit pas avec la fonction imidazolidinone. De manière préférée, lesdites chaînes carbonées sont saturées. 5 De préférence, chacun des cycles hydrocarbures aromatiques condensés est éventuellement substitué par une ou plusieurs chaînes carbonées, identiques ou différentes, saturées, plus préférentiellement un ou plusieurs groupes alkyles, identiques ou différents, préférentiellement un ou plusieurs groupes alkyles, identiques ou 10 différents, en Ci-C12, plus préférentiellement en Ci-C6, encore plus préférentiellement en C1-C4, ou un groupe choisi parmi -OR', -NHR', - SR', R' étant un groupe alkyle, préférentiellement un groupe alkyle en , C1-C12, plus préférentiellement en Ci-C6 encore plus préférentiellement en C1-C4. 15 Encore plus préférentiellement, chacun des cycles hydrocarbures aromatiques condensés est éventuellement substitué par un ou plusieurs groupes, identiques ou différents, méthyle, éthyle ou un ou plusieurs groupes OCH3. Avantageusement, les groupes pendants de formule (I) sont 20 répartis le long de la chaîne polymère principale de façon aléatoire. En particulier, lesdits groupes pendants sont notamment ailleurs qu'aux extrémités de la chaîne polymère principale. Selon un mode de réalisation préféré, le taux de fonction du polymère selon l'invention varie de 0,01 à 5% molaire, de préférence 25 de 0,01 à 1% molaire, de préférence encore de 0,1 à 1% molaire. Ainsi, le taux molaire des groupes pendants de formule (I) varie avantageusement de 0,01 à 5%, de préférence de 0,01 à 1%, plus préférentiellement de 0,1 à 1%. Par taux de fonction, exprimé en pourcentage molaire, on 30 entend le nombre de groupes pendants de formule (I) pour 100 motifs du polymère (moles de motifs monomères constituant le polymère, y compris ceux qui portent les groupes pendants). De préférence, les polymères de la présente invention sont des élastomères diéniques. 9 Ces élastomères diéniques peuvent être classés de manière connue en deux catégories, ceux dits essentiellement insaturés et ceux dits essentiellement saturés. Ces deux catégories d'élastomères diéniques sont envisageables dans le cadre de l'invention. 5 Un élastomère diénique essentiellement saturé a un taux de motifs ou unités d'origine diénique faible ou très faible (diènes conjugués) qui est toujours inférieur à 15% (% en moles). De préférence, l'élastomère diénique essentiellement saturé est choisi parmi les copolymères d'éthylène-propylène-monomère diène 10 (de type EPDM) et les caoutchoucs butyle. A contrario, par élastomère diénique essentiellement insaturé, on entend un élastomère diénique issu au moins en partie de monomères diènes conjugués, ayant un taux de motifs ou unités d'origine diénique (diènes conjugués) qui est supérieur à 15% (% en 15 moles). Dans la catégorie des élastomères diéniques "essentiellement insaturés", on entend en particulier par élastomère diénique "fortement insaturé" un élastomère diénique ayant un taux de motifs d'origine diénique (diènes conjugués) qui est supérieur à 50%. De préférence, on utilise au moins un élastomère diénique du 20 type (a) ou (b) ou (e) ci-dessus. Les polymères peuvent avoir toute microstructure qui est fonction des conditions de polymérisation utilisées, notamment de la présence ou non d'un agent modifiant et/ou randomisant et des quantités d'agent modifiant randomisant employées. Les polymères 25 peuvent être par exemple à blocs, statistiques, séquences, microséquencés, et être préparés en dispersion, en émulsion ou en solution ; ils peuvent être couplés et/ou étoilés ou encore fonctionnalisés avec un agent de couplage et/ou d'étoilage ou de fonctionnalisation. 30 Conviennent en particulier les élastomères diéniques choisis dans le groupe constitué par les polybutadiènes (BR), les polyisoprènes de synthèse (IR), le caoutchouc naturel (NR), les copolymères de butadiène, les copolymères d'isoprène et les mélanges de ces élastomères, de préférence dans le groupe constitué par les 10 polybutadiènes (BR), les polyisoprènes de synthèse (IR), les copolymères de butadiène, les copolymères d'isoprène et les mélanges de ces élastomères. De tels copolymères sont plus préférentiellement choisis dans 5 le groupe constitué par les copolymères de butadiène-styrène (SBR), les copolymères d'isoprène-butadiène (BIR), les copolymères d'isoprène-styrène (SIR), les copolymères d'isoprène-butadiène-styrène (SBIR) et les mélanges de tels copolymères. Selon l'invention, le polymère porte le long de la chaîne 10 polymère principale un ou plusieurs groupes pendants de formule (I) telle que définie ci-dessus. Le groupe Sp est de préférence une chaîne hydrocarbonée en C1-C24, linéaire, ramifiée, ou cyclique, pouvant contenir un ou plusieurs radicaux aromatiques, et/ou un ou plusieurs hétéroatomes. 15 Ladite chaîne peut éventuellement être substituée, pour autant que les substituants ne réagissent pas avec la fonction imidazolidinone. On entend au sens de la présente invention par « chaîne hydrocarbonée » une chaîne comprenant un ou plusieurs atomes de carbone et un ou plusieurs atomes d'hydrogène. 20 On entend au sens de la présente invention par « chaîne hydrocarbonée pouvant contenir un ou plusieurs hétéroatomes » le fait que la chaîne peut être substituée ou interrompue par un ou plusieurs hétéroatomes. Lorsque la chaîne est interrompue par un hétéroatome, celui-ci peut être en bout de chaîne ou en milieu de chaîne. 25 Avantageusement, le groupe Sp est une chaîne alkylène linéaire ou ramifiée en Ci-C24, préférentiellement en C1-C10, plus préférentiellement en C1-C6, éventuellement interrompue par un ou plusieurs atomes d'azote, de soufre ou d'oxygène. De préférence, le groupe Sp contient un motif choisi parmi - 30 (CH2)y1-, -[NH-(CH2)y2]xi- et 40-(CE12)y3].2-, yi, y2 et y3 représentant, indépendamment les uns des autres, un nombre entier allant de 1 à 6, et x1 et x2 représentant, indépendamment l'un de l'autre, un nombre entier allant de 1 à 4. 11 De préférence, le ou les groupes pendants de formule (I) sont de formule (II) suivante : dans laquelle : 5 - un premier groupement choisi parmi R1 à R8 désigne un groupe de formule (III) suivante : Sp NH (III), dans laquelle Sp est tel que défini précédemment ; - un second groupement choisi parmi R1 à R8, différent du 10 premier groupement, désigne le groupe D tel que défini précédemment, les six autres groupements, identiques OU différents, représentant, indépendamment les uns des autres, un atome d'hydrogène ou une chaîne carbonée, aliphatique ou aromatique, linéaire, ramifiée ou cyclique, éventuellement substituée ou 15 interrompue par un ou plusieurs hétéroatomes. Avantageusement, ladite chaîne carbonée est inerte vis-à-vis de la fonction imidazolidinone. On entend au sens de la présente invention par « chaîne carbonée inerte vis-à-vis de la fonction imidazolidinone» une chaîne 20 carbonée qui ne réagit pas avec la fonction imidazolidinone. De manière préférée, ladite chaîne carbonée est saturée. Ladite chaîne carbonée peut être un groupe alkyle en C1-C12, plus préférentiellement en C1-C6, encore plus préférentiellement en C1-C4, ou un groupe choisi parmi -OR', -NHR', -SR', R' étant un 25 groupe alkyle, préférentiellement un groupe alkyle en C1-C12, plus préférentiellement en C1-C6, encore plus préférentiellement en C1-C4. 12 De manière particulièrement préférée, ladite chaîne carbonée est un groupe méthyle, un groupe éthyle ou un groupe OCH3. De manière préférée, R2 OU R8 désigne le groupe de formule (III). 5 Avantageusement, R1 désigne le groupe D. Selon un mode de réalisation particulier, R1 désigne le groupe D, R2 désigne le groupe de formule (III) et R3 à R8 représentent un atome d'hydrogène. Selon un autre mode de réalisation particulier, R1 désigne le 10 groupe D, R8 désigne le groupe de formule (III) et R2 à R7 représentent un atome d'hydrogène. De préférence, le groupe Sp désigne le groupe -0-CH2-CE12-. Selon un mode de réalisation particulier, le groupe pendant de formule (II) est choisi parmi un groupe de formule (IV) suivante : 15 NH et un groupe de formule (V) suivante : HNy0 o (V), de préférence le groupe de formule (IV). De préférence, le groupe D désigne un groupe de rattachement 20 à la chaîne polymère principale du polymère selon l'invention, ledit groupe de rattachement résultant de la réaction d'une fonction oxyde de nitrile, nitrone ou nitrile imine, de préférence une fonction oxyde de nitrile, avec une unité diénique. Ainsi, lorsque le polymère selon l'invention porte le groupe 25 pendant tel que défini précédemment avec un tel groupe D, cela 13 signifie que le polymère est obtenu par greffage d'un composé comprenant la fonction oxyde de nitrile, nitrone ou nitrile imine, le groupe D résultant de la réaction d'une telle fonction avec une unité diénique. 5 L'invention a également pour objet un procédé de préparation d'un polymère selon l'invention par modification d'un polymère diénique initial, ledit procédé comprenant une étape de greffage sur ledit polymère diénique initial par un composé dont est issu le groupe pendant de formule (I) tel que défini précédemment. 10 Le greffage du polymère se fait par réaction du polymère diénique initial avec le ou les groupes réactifs de la fonction dont est issu le groupe D. Lors de cette réaction, ce ou ces groupes réactifs forment des liaisons covalentes avec la chaîne du polymère. Le rendement de greffage est particulièrement élevé, préférentiellement 15 supérieur ou égal à 60% molaire et encore plus préférentiellement supérieur ou égal à 80% molaire. Le greffage du composé dont est issu le groupe pendant de formule (I) est effectué par cycloaddition [3+2] du ou des groupes réactifs de la fonction dont est issu le groupe D et une ou plusieurs 20 doubles liaisons d'une chaîne d'un polymère diénique initial. Un exemple de mécanisme de la cycloaddition [3+2] peut être trouvé dans le document WO 2012/007441. Typiquement, ledit composé est un composé 1,3-dipolaire, le dipôle constituant le groupe réactif de la fonction dont est issu le groupe D. La structure du composé 1,3- 25 dipolaire répond, de préférence, à la formule (I), (IV) ou (V) dans laquelle le symbole « -D » est remplacé par un symbole E désignant un dipôle oxyde de nitrile (CNO). Le greffage du composé dont est issu le groupe pendant de formule (I) peut être réalisé en masse, par exemple dans un mélangeur 30 interne ou un mélangeur externe tel qu'un mélangeur à cylindres, ou en solution. Le procédé de greffage peut être effectué en solution en continu ou en discontinu. Le polymère ainsi modifié peut être séparé de sa solution par tout type de moyen connu par l'homme de l'art et en particulier par une opération de stripping à la vapeur d'eau. 14 Avantageusement, le polymère diénique initial est un élastomère diénique. L'invention a aussi pour objet une composition de caoutchouc à base d'au moins un polymère selon l'invention, d'au moins une charge 5 renforçante et d'au moins un agent de réticulation chimique. Dans la suite du texte, on entend par "composition à base de" une composition comportant le mélange et/ou le produit de réaction des différents constituants utilisés, certains de ces constituants de base étant susceptibles de, ou destinés à, réagir entre eux, au moins en 10 partie, lors des différentes phases de fabrication de la composition, en particulier au cours de sa réticulation ou vulcanisation. Par ailleurs, le ou les élastomères diéniques conformes à l'invention peuvent être utilisés en association avec tout type d'élastomère synthétique autre que diénique, voire avec des polymères 15 autres que des élastomères. Comme expliqué précédemment, la composition de caoutchouc selon l'invention comprend au moins une charge renforçante. La charge renforçante peut être de tout type de charge dite renforçante, connue pour ses capacités à renforcer une composition de 20 caoutchouc utilisable pour la fabrication de pneumatiques, par exemple une charge organique telle que du noir de carbone, une charge inorganique renforçante telle que de la silice à laquelle est associé de manière connue un agent de couplage, ou encore un mélange de ces deux types de charge. 25 Une telle charge renforçante consiste typiquement en des nanoparticules dont la taille moyenne (en masse) est inférieure au micromètre, généralement inférieure à 500 nm, le plus souvent comprise entre 20 et 200 nm, en particulier et plus préférentiellement comprise entre 20 et 150 nm. 30 Un autre composant de la composition de caoutchouc selon l'invention est l'agent de réticulation chimique. L'agent de réticulation permet la formation de liaisons covalentes entre les chaînes élastomères, ce qui leur confère des propriétés élastiques. L'agent de réticulation peut être à base soit de 15 soufre, soit de donneurs de soufre et/ou de peroxyde et/ou de bismaléimides, de préférence à base de soufre. Avantageusement, l'agent de réticulation chimique comprend de 0,5 à 12 pce de soufre, de préférence de 1 à 10 pce de soufre, ou de 5 0,01 à 10 pce d'un ou plusieurs composés peroxyde. La composition de caoutchouc selon l'invention peut comporter également tout ou partie des additifs usuels habituellement utilisés dans les compositions d'élastomères destinées à la fabrication de pneumatiques, en particulier de bandes de roulement, comme par 10 exemple des plastifiants, des pigments, des agents de protection comme des antioxydants, des charges non renforçantes. Les composés mentionnés ci-dessus et entrant dans la préparation de compositions de caoutchouc peuvent être d'origine fossile ou biosourcés. Dans ce dernier cas, ils peuvent être, 15 partiellement ou totalement, issus de la biomasse ou obtenus à partir de matières premières renouvelables issues de la biomasse. Sont concernés notamment les polymères, les plastifiants, les charges.... La composition finale ainsi obtenue est ensuite calandrée par exemple sous la forme d'une feuille ou d'une plaque, notamment pour 20 une caractérisation au laboratoire, ou encore extrudée sous la forme d'un profilé de caoutchouc utilisable comme semi-fini de pneumatique pour véhicule. L'invention a également pour objet un pneumatique comprenant une composition de caoutchouc selon l'invention. Un autre objet de 25 l'invention est un pneumatique poids-lourd comportant une bande de roulement constituée d'une composition de caoutchouc selon l' invention. La présente invention est en outre illustrée par les exemples non limitatifs suivants. 30 16 EXEMPLES Molécules L'analyse structurale ainsi que la détermination des puretés 5 molaires des molécules de synthèses sont réalisées par une analyse RMN. Les spectres sont acquis sur un spectromètre Avance 3 400 MHz BRUKER équipé d'une sonde "large bande" BBFO-zgrad 5 mm. L'expérience RMN 1E1 quantitative, utilise une séquence simple impulsion 30° et un délai de répétition de 3 secondes entre chacune 10 des 64 acquisitions. Les échantillons sont solubilisés dans un solvant deutéré, le diméthylsulfoxide deutéré (DMSO) sauf indication contraire. Le solvant deutéré est également utilisé pour le signal de lock. Par exemple, la calibration est réalisée sur le signal des protons du DMSO deutéré à 2.44 ppm par rapport à une référence TMS à Oppm. 15 Le spectre RMN 1E1 couplé aux expériences 2D HSQC 1H/13C et HMBC 1H/13C permettent la détermination structurale des molécules (cf tableaux d'attributions). Les quantifications molaires sont réalisées à partir du spectre RMN 1D 1E1 quantitatif. L'analyse par spectrométrie de masse est réalisée en injection 20 directe par un mode d'ionisation en électrospray (ID/ESI). Les analyses ont été réalisées sur un spectromètre HCT Bruker (débit 600 !AL/min, pression du gaz nébuliseur 10 psi, débit du gaz nébuliseur 4 L/min). Molécule greffée sur SBR ou IR 25 La détermination du taux molaire de l'oxyde de 24242- oxoimidazolidin-1-y1)éthoxy]-1-naphtonitrile greffé sur SBR ou IR est réalisée par une analyse RMN. Les spectres sont acquis sur un spectromètre 500 MHz BRUKER équipé d'une «CryoSonde BBFOzgrad-5 mm» L'expérience RMN 1E1 quantitative, utilise une séquence 30 simple impulsion 30° et un délai de répétition de 5 secondes entre chaque acquisition. Les échantillons sont solubilisés dans le chloroforme deutéré (CDC13) dans le but d'obtenir un signal de «lock». Des expériences RMN 2D ont permis de vérifier la nature du motif 17 greffé grâce aux déplacements chimiques des atomes de carbone et de proton. Essais de traction Ces essais de traction permettent de déterminer les contraintes 5 d'élasticité et les propriétés à la rupture. Sauf indication différente, ils sont effectués conformément à la norme française NF T 46-002 de septembre 1988. Les contraintes à la rupture (en MPa) et les allongements à la rupture (en base 100) sont mesurés à 23°C ± 2°C et à 100°C ± 2°C, 10 selon la norme NF T 46-002. Propriétés dynamiques Les propriétés dynamiques AG* et tan(Ô)max sont mesurées sur un viscoanalyseur (Metravib VA4000), selon la norme ASTM D 599296. On enregistre la réponse d'un échantillon de composition 15 vulcanisée (éprouvette cylindrique de 4 mm d'épaisseur et de 400 mm2 de section), soumis à une sollicitation sinusoïdale en cisaillement simple alterné, à la fréquence de 10Hz, dans les conditions normales de température (23°C) selon la norme ASTM D 1349-99, ou selon les cas à une température différente (100°C). On effectue un balayage en 20 amplitude de déformation de 0,1% à 100% (cycle aller), puis de 100% à 0,1% (cycle retour). Les résultats exploités sont le module complexe de cisaillement dynamique (G*) et le facteur de perte tan(). Pour le cycle retour, on indique la valeur maximale de tan(Ô) observée, noté tan(Ô)max. 25 I. Synthèse de l'oxyde de 2-12-(2-oxoimidazolidin-1y1)éthoxyl-1-naphtonitrile CNO 18 L'oxyde de 242-(2-oxoimidazolidin-l-y1)éthoxy]-1-naphtonitrile est synthétisé en six étapes, nommées étape al, étape a2, étape b 1, étape b2, étape c et étape d. L'étape al est réalisée selon le protocole 1, l'étape a2 selon le 5 protocole 2, l'étape b 1 selon le protocole 3. Les étapes b2 et c sont réalisées selon le protocole 4. L'étape d est réalisée selon le protocole 5. Etape al : préparation du 2-hydroxy-1-naphthaldéhyde 10 OH Protocole 1 : Ce composé peut être obtenu à partir du napthol par une réaction de formylation selon le protocole dit de Reimer-Tiemann 15 décrit dans Organic Syntheses, 22, 63-4; 1942 par Russell, Alfred et Lockhart, Luther B. ou dans Organic Reactions (Hoboken, NJ, United States), 28, 1982 par Wynberg, Hans et Meijer, Egbert W., ou selon la procédure décrite par Casiraghi, Giovanni et al. dans Journal of the Chemical Society, Perkin Transactions 1: Organic and Bio-Organic 20 Chemistry (1972-1999), (9), 1862-5, 1980 ou encore par une réaction de Vilsmeier décrite par Jones, Gurnos et Stanforth, Stephen P. dans Organic Reactions (Hoboken, NJ, United States), 49, 1997. Le 2-hydroxy-l-napthaldéhyde est commercial. Il peut par exemple être obtenu chez Aldrich (CAS 708-06-5). 25 Etape a2 : préparation de la 1-(2-chloroéthyl)imidazolidin-2-one 0 CIN,'J( 19 Protocole 2 : Ce composé peut être obtenu selon un protocole décrit dans la demande de brevet WO 2012/007684. 5 Etape b 1 : préparation du 2-(2-(2-oxoimidazolidin-1-y1)éthoxy)-1- naphthaldéhyde 10 Protocole 3 : Un mélange de 2-hydroxy-1-naphthaldéhyde (20,0 g, 0,116 mol), de carbonate de potassium (24,08 g, 0,174 mol), et de 1-(2- chloroéthyl)imidazolidin-2-one (25,9 g, 0,174 mol) dans le DMF (20 mL) est chauffé à 75°C (Tbain) pendant 3,0-3,5 heures. Ensuite, une 15 seconde portion de 1-(2-chloroéthyl)imidazolidin-2-one (17,26 g, 0,116 mol) est ajoutée et le milieu réactionnel est agité pendant 9 à 10 heures à 75°C (Tbain). Après un retour à 40-45°C, le milieu réactionnel est versé dans une solution d'hydroxyde de sodium (10g, 0,25 mol) dans l'eau (700 mL). Le mélange est agité pendant 10 à 15 minutes. Le 20 précipité est filtré et lavé sur le filtre par l'eau (3 fois 400 mL). Un solide gris (31,51g, rendement massique de 95 %) est obtenu. La pureté molaire est supérieure à 85 % (RMN 1F1). 20 N° Ô IFI (ppm) 6 13C iPPrn 10.6 191.6 115.7 131.5 4 9.19 124.9 7.56 6 7.37 124.9 7 7.71 128.3 8 128.6 9 7.99 137.7 10 7.2 113.1 11 152.9 12 4.31 637 13 3.53 13.L.- 14 3.59 15 , 15 3.72 38 3 M2.6 So:vant CDCI3 Etapes b2 et c : préparation de l'oxime de 2-(2-(2-oxoimidazolidin-1yOéthoxy)-1-naphthaldéhyde Le produit isolé à l'issue du protocole 3 est utilisé dans le protocole 4 suivant. 5 10 21 Protocole 4 : A une solution de 2-(2-(2-oxoimidazolidin-1-y1)éthoxy)-1- naphthaldéhyde (6,3 g, 22,2 mmol) dans l'éthanol (30 mL) à 45°C (Timm), est ajoutée une solution d'hydroxylamine (2,05 g, 31,0 mmol, 5 50 % dans l'eau, Aldrich) dans l'éthanol (5 mL). Le milieu réactionnel est agité pendant 4 heures à 55 °C (Tbain). Après un retour à 40°C, de l'acétate d'éthyle (30 mL) est ajouté goutte à goutte pendant 15 minutes. Le précipité est filtré, lavé sur le filtre par un mélange éthanol/acétate d'éthyle. 10 Un solide blanc (4,00g, rendement massique de 60 %) est obtenu. La pureté molaire estimée par RMN est supérieure à 95 %. CCM : Rf = 0,10 (Si02 ; Et0Ac) ; révélation par UV et 12. 6 1FI (ppm) 6 "C (ppm) 8.75 147.5 2 115.9 133 4 8.78 127 7.46 128.5 6 7.35 125.2 7 _. 132.8 8 130.9 9 - ^ 129.4 10 7.36 11 157.1 12 4.28 i.393 13 3.59 44.4 14 3.54 47.6 15 3.40 39 3 16 1._=...5.3 Me0H 22 Etape d : préparation de l'oxyde de 2-1-2-(2-oxoimidazolidin-1yl)éthoxyl-1-naphtonitrile CNO 5 Protocole 5 : A une solution d' oxime de 2-(2-(2-oxoimidazolidin- - y1)éthoxy)-1-naphthaldéhyde (7,5g, 25,06 mmol) dans le dichlorométhane (300 mL) refroidi à 4°C (Tbain = 0°C), est ajoutée, goutte à goutte, une solution aqueuse de Na0C1 (78 % g Cl/L, 35 mL) 10 pendant 15 minutes. Le milieu réactionnel est agité pendant 60 à 70 minutes à une température de 4-5°C. La phase organique est séparée. La phase aqueuse est extraite par le dichlorométhane (25 mL). Les solutions organiques réunies sont lavées par l'eau (2 fois par 25 mL). Le solvant est évaporé sous pression réduite jusqu'à 40-50 mL. De 15 l'éther de pétrole 40/60 (60 mL) est ajouté pour la cristallisation. Le précipité obtenu est filtré et lavé par l'éther de pétrole 40/60 (2 fois par 30 mL). Un solide blanc (6,46 g, rendement massique de 87 %) est obtenu. 20 La pureté molaire estimée par RMN est supérieure à 99 %. 23 N° 5 'H (ppm) 5 HC (ppm) 2 96.7 134.1 4 7.92 124 7.56 128.9 6 7.39 125.2 7 7.77 123.6 8 128.5 7.89 133 1C. 7.18 112.7 11 160.5 12 4.31 69.4 13 3.54 43.4 14 3.76. 47.3 15 3.42 38.5 15 162.5 Solvan't CDCI3 II. Fabrication d'un SBR greffé par l'oxyde de 2-1242- oxoimidazolidin-l-y1)éthoxyl-1-naphtonitrile 5 L' oxyde de 242-(2-oxoimidazolidin-1-y1)éthoxy]-1- naphtonitrile obtenu précédemment (à l'issue du protocole 5) est utilisé. On incorpore de l'oxyde de 2-[2-(2-oxoimidazolidin-1- 10 yl)éthoxy]-1-naphtonitrile (0,88g ; 2,97 mmol) à 20g de SBR (contenant 26,5% en poids de styrène et 25% en poids d'unité butadiène-1,2, de Mn=150000 g/mol et Ip=1,84) sur outil à cylindres (mélangeur externe à 23°C). Le mélange est homogénéisé en 15 passes portefeuille. Cette phase de mélangeage est suivie d'un traitement 24 thermique à 120°C pendant 10 minutes sous presse à 10 bars de pression. L'analyse par RMN 1E1 a permis de démontrer un taux molaire de greffage de 0,81% avec un rendement molaire de greffage de 80%. 5 N° Ô lli (ppm) Ô "C (ppm) 1 / - 2 / - 3 / - 4 7,70 129,5 5 7,61 126,7 6 7,77 123,7 7 7,29 125,9 8 / - 9 7,21 123,0 10 7,10 112,3 11 / - 12 4,11 66,5 13 3,33 44,6 14 3,34 + 3,49 (H non eq*) 42,0 15 3,18 37,2 16 / - (*) 1E1 non équivalents : protons portés par le même atome de carbone n'ayant pas le même déplacement chimique III. Fabrication d'un IR greffé par l'oxyde de 2-12-(2- 10 oxoimidazolidin-1-y1)éthoxyl-1-naphtonitrile L' oxyde de 242-(2-oxoimidazolidin-1-y1)éthoxy]-1- naphtonitrile obtenu précédemment (à l'issue du protocole 5) est utilisé. 15 On incorpore de l'oxyde de 242-(2-oxoimidazolidin-1- y1)éthoxy]-1-naphtonitrile (0,26g ; 0,88mmol) à 20g d'IR (contenant 98% en poids d'unité isoprène-1,4 cis et de Mn=375000 g/mol et 25 Ip=3,6) sur outil à cylindres (mélangeur externe à 23°C). Le mélange est homogénéisé en 15 passes portefeuille. Cette phase de mélangeage est suivie d'un traitement thermique à 120°C pendant 10 minutes sous presse à 10 bars de pression. 5 L'analyse par RMN a permis de démontrer un taux molaire de greffage de 0,26% avec un rendement molaire de greffage de 90%. N° Ô lil (ppm) Ô "C (ppm) 1 / - 2 / - 3 / - 4 7,83 131,2 5 7,72 128,1 6 7,86 124,3 7 7,42 127,5 8 / - 9 7,30 124,2 10 7,20 113,3 11 / - 12 4,23 68,3 13 3,53 46,5 14 3,56 43,6 15 3,33 38,4 16 / - IV. Compositions de caoutchouc 10 1) Préparation des compositions de caoutchouc Quatre compositions de caoutchouc sont préparées. Des compositions de caoutchouc comprenant le SBR ou l'IR greffé par l'oxyde de 242-(2-oxoimidazolidin-1-y1)éthoxy]-1- 15 naphtonitrile (appelé dans la suite composé A) sont préparées. Des compositions de caoutchouc comprenant le SBR ou l'IR greffé par l'oxyde de 2,4,6-triméthy1-342-(2-oxoimidazolidin-1- 26 yl)éthoxy]benzonitrile (appelé dans la suite composé B) sont également préparées. On procède pour les essais qui suivent de la manière suivante selon deux cas : 5 - Cas A : on introduit dans un mélangeur interne Polylab de 85cm3, rempli à 70% et dont la température initiale de cuve est d'environ 110°C, le ou les élastomères diéniques greffés, comme cela est décrit au point II ou au point III. - Cas B : on introduit dans un mélangeur interne Polylab de 10 85cm3, rempli à 70% et dont la température initiale de cuve est d'environ 110°C, le ou les élastomères diéniques non greffés. Pour les mélanges concernant le composé A et le composé B, le composé A ou le composé B est introduit en même temps que l'élastomère diénique et est conduit un travail thermomécanique d'une minute à 120°C. 15 Ensuite, pour chacune des quatre compositions, on introduit la ou les charges renforçantes éventuelles, l'agent de couplage éventuel puis, après une à deux minutes de malaxage, les divers autres ingrédients à l'exception du système de vulcanisation. On conduit alors un travail thermomécanique (phase non-productive) en une étape 20 (durée totale du malaxage égale à environ 5 minutes), jusqu'à atteindre une température maximale de "tombée" de 160°C. On récupère le mélange ainsi obtenu, on le refroidit puis on ajoute le système de vulcanisation (soufre) sur un mélangeur externe (homo-finisseur) 25°C, en mélangeant le tout (phase productive) pendant environ 5 à 6 25 minutes. Les compositions ainsi obtenues sont ensuite calandrées soit sous la forme de plaques (épaisseur de 2 à 3 mm) ou de feuilles fines de caoutchouc pour la mesure de leurs propriétés physiques ou mécaniques, soit sous la forme de profilés utilisables directement, 30 après découpage et/ou assemblage aux dimensions souhaitées, par exemple comme produits semi-finis pour pneumatiques, en particulier comme bandes de roulement de pneumatiques. 27 a) Compositions de caoutchouc SBR Les compositions de caoutchouc concernant le SBR sont données dans le tableau 1. La composition de caoutchouc comprenant le SBR greffé par le composé A est appelée composition 1 5 (composition selon l'invention). La composition de caoutchouc comprenant le SBR greffé par le composé B est appelée composition 2 (composition comparative). Les teneurs sont exprimées en pce. Le taux molaire de composé greffé sur le SBR est de 0,3% aussi bien pour le SBR-g-A que le SBR-g-B. 10 Tableau 1 Compositions 1 (invention) 2 (comparative) SBR-g-A (1) 101,4 - SBR-g-B (2) - 101,3 Silice (3) 55 55 Silane TESPT (4) 5,5 5,5 N234 (5) 3 3 6PPD (6) 1,5 1,5 TMQ (7) 1 1 Paraffine 6266 (8) 1 1 ZnO (9) 2,7 2,7 Acide stéarique (10) 2,5 2,5 CBS (11) 1,8 1,8 Soufre (12) 1,5 1,5 (1) SBR greffé par le composé A (2) SBR greffé par le composé B 15 (3) Silice « Zeosil 1165MP » - société Rhodia sous forme de microperles (BET et CTAB d'environ 150-160 m2/g) (4) TESPT (« S169 » - société Degussa) (5) Noir de carbone N234 (6) Antioxydant « Santoflex 6PPD » - société Solutia 20 (7) 2,2,4-triméthy1-1,2-dihydroquinoline - société Flexys (8) Paraffine 28 (9) Oxyde de zinc (grade industriel - Société Umicore) (10) Stéarine (« Pristerene 4031 » - Société Uniquema) (11) CBS : N-cyclohexy1-2-benzothiazyl-sulfénamide (« Santocure CBS » - Société Flexys) 5 b) Compositions de caoutchouc IR Les compositions de caoutchouc concernant l'IR sont données dans le tableau 2. La composition de caoutchouc comprenant l'IR greffé par le composé A est appelée composition 3 (composition selon 10 l'invention). La composition de caoutchouc comprenant l'IR greffé par le composé B est appelée composition 4 (composition comparative). Les teneurs sont exprimées en pce. Le taux molaire de composé greffé sur le IR est de 0,6% aussi bien pour le IR-g-A que le IR-g-B. 15 Tableau 2 Compositions 3 (invention) 4 (comparative) IR-g-A (1) 102,6 - IR-g-B (2) - 103,5 Silice (3) 55 55 Silane TESPT (4) 5,5 5,5 N234 (5) 3 3 6PPD (6) 1,5 1,5 TMQ (7) 1 1 Paraffine 6266 (8) 1 1 ZnO (9) 2,7 2,7 Acide stéarique (10) 2,5 2,5 CBS (11) 1,8 1,8 Soufre 1,5 1,5 (1) IR greffé par le composé A (2) IR greffé par le composé B (3) Silice « Zeosil 1165MP » - société Rhodia sous forme de 20 microperles (BET et CTAB d'environ 150-160 m2/g) (4) TESPT (« S169 » - société Degussa) 29 (5) Noir de carbone N234 (6) Antioxydant « Santoflex 6PPD » - société Solutia (7) 2,2,4-triméthy1-1,2-dihydroquinoline (8) Paraffine 5 (9) Oxyde de zinc (grade industriel - Société Umicore) (10) Stéarine (« Pristerene 4031 » - Société Uniquema) (11) CBS : N-cyclohexy1-2-benzothiazyl-sulfénamide (« Santocure CBS » - Société Flexys) 10 2) Essais de caractérisation - Résultats a) Compositions de caoutchouc SBR Les propriétés des compositions 1 et 2 sont comparées. Les résultats sont reportés dans le tableau 3 : 15 Compositions 1 (iv) 2 (comp) Propriétés en élongation à 23°C (base 100) Contrainte rupture 100 100 Propriétés en élongation à 100°C (base 100) Contrainte rupture 106 100 Propriétés dynamiques à 23°C G* 10% (MPa) 3,41 3,32 Tan Ô max 0,17 0,17 Propriétés dynamiques à 100°C G* 10% (MPa) 2,18 2,05 Tan Ô max 0,11 0,12 Tableau 3 La composition 1 présente à 100°C une meilleure contrainte à 20 la rupture que la composition 2. Par ailleurs, la composition 1 présente une meilleure rigidité que la composition 2, accompagnée d'une conservation des propriétés d'hystérèse. 30 La composition de caoutchouc selon l'invention possède donc des propriétés améliorées par rapport à la composition de caoutchouc comparative. 5 b) Compositions de caoutchouc IR Les propriétés des compositions 3 et 4 sont comparées. Les résultats sont reportés dans le tableau 4 : Compositions 3 (iv) 4 (comp) Propriétés en élongation à 23°C (base 100) Contrainte rupture 111 100 Propriétés en élongation à 100°C (base 100) Contrainte rupture 102 100 Propriétés dynamiques à 23°C G* 10% (MPa) 1,56 1,55 Tan Ô max 0,11 0,10 Propriétés dynamiques à 100°C G* 10% (MPa) 1,12 1,11 Tan Ô max 0,07 0,06 10 Tableau 4 La composition 3 présente une meilleure contrainte à la rupture que la composition 4, accompagnée d'une conservation des propriétés de rigidité et d'hystérèse, quelle que soit la température. 15 La composition de caoutchouc selon l'invention REVENDICATIONS1. Polymère comprenant une ou plusieurs unités diéniques et portant le long de la chaîne polymère principale un ou plusieurs groupes pendants de formule (I) suivante : -D-PAr 0 \Sp-N NH / (I), dans laquelle : - PAr désigne un groupe polyaromatique comprenant au moins deux cycles hydrocarbures aromatiques condensés, chacun desdits cycles aromatiques condensés étant éventuellement substitué par une ou plusieurs chaînes carbonées, identiques ou différentes, indépendantes les unes des autres, aliphatiques ou aromatiques, linéaires, ramifiées ou cycliques, éventuellement substituées ou interrompues par un ou plusieurs hétéroatomes ; - Sp représente un atome ou un groupe d'atomes ; - D désigne un groupe de rattachement à la chaîne polymère principale. 2. Polymère selon la revendication 1, caractérisé en ce que les groupes pendants sont répartis le long de la chaîne polymère principale de façon aléatoire. 3. Polymère selon la revendication 1 ou 2, caractérisé en ce que le taux molaire des groupes pendants de formule (I) varie de 0,01 à 5%, de préférence de 0,01 à 1%, plus préférentiellement de 0,1 à 1%. 4. Polymère selon l'une quelconque des revendications précédentes, caractérisé en ce que le polymère est un élastomère diénique. 5. Polymère selon la revendication 4, caractérisé en ce que l'élastomère diénique est essentiellement saturé, de préférence choisi parmi les copolymères d'éthylène-propylène-monomère diène et les caoutchoucs butyle. 32 6. Polymère selon la revendication 4, caractérisé en ce que l'élastomère diénique est essentiellement insaturé, de préférence choisi parmi le caoutchouc naturel, les polyisoprènes de synthèse, les polybutadiènes, les copolymères de butadiène, les copolymères 5 d'isoprène et les mélanges de ces élastomères. 7. Polymère selon la revendication 4 ou 6, caractérisé en ce que l'élastomère diénique est choisi parmi les polyisoprènes de synthèse, les polybutadiènes, les copolymères de butadiène, les copolymères d'isoprène et les mélanges de ces élastomères. 10 8. Polymère selon l'une quelconque des revendications précédentes, caractérisé en ce que le groupe Sp est une chaîne alkylène linéaire ou ramifiée en C1-C24, préférentiellement en Ci-Cio, plus préférentiellement en C1-C6, éventuellement interrompue par un ou plusieurs atomes d'azote, de soufre ou d'oxygène. 15 9. Polymère selon l'une quelconque des revendications précédentes, caractérisé en ce que le ou les groupes pendants de formule (I) sont de formule (II) suivante : R8 dans laquelle : 20 - un premier groupement choisi parmi R1 à R8 désigne un groupe de formule (III) suivante : Sp NH (III), dans laquelle Sp est tel que défini à la revendication 1 ou 8 ; - un second groupement choisi parmi R1 à R8, différent du 25 premier groupement, désigne le groupe D tel que défini à la revendication 1, 33 les six autres groupements, identiques ou différents, représentant, indépendamment les uns des autres, un atome d'hydrogène ou une chaîne carbonée, aliphatique ou aromatique, linéaire, ramifiée ou cyclique, éventuellement substituée ou 5 interrompue par un ou plusieurs hétéroatomes. 10. Polymère selon la revendication 9, caractérisé en ce que le groupe pendant de formule (II) est choisi parmi un groupe de formule (IV) suivante : de préférence le groupe de formule (IV). 11. Polymère selon l'une quelconque des revendications précédentes, caractérisé en ce que le groupe D résulte de la réaction 15 d'une fonction oxyde de nitrile, nitrone ou nitrile imine, de préférence une fonction oxyde de nitrile, avec une unité diénique. 12. Procédé de préparation d'un polymère par modification d'un polymère diénique initial, ledit procédé comprenant une étape de greffage sur ledit polymère diénique initial par un composé dont est 20 issu le groupe pendant de formule (I) tel que défini à l'une quelconque des revendications 1 à 11. 13. Procédé selon la revendication 12, caractérisé en ce que le polymère diénique initial est un élastomère diénique. 14. Composition de caoutchouc à base d'au moins un polymère 25 tel que défini à l'une quelconque des revendications 1 à 11, d'au NH (IV), 10 et un groupe de formule (V) suivante : HNy0 o (V), 34 moins une charge renforçante et d'au moins un agent de réticulation chimique. 15. Composition selon la revendication 14, caractérisée en ce que l'agent de réticulation chimique comprend de 0,5 à 12 pce de 5 soufre, de préférence de 1 à 10 pce de soufre, ou de 0,01 à 10 pce d'un ou plusieurs composés peroxyde. 16. Pneumatique comprenant une composition de caoutchouc telle que définie à l'une quelconque des revendications 14 à 15. 17. Pneumatique poids-lourd comportant une bande de 10 roulement constituée d'une composition de caoutchouc telle que définie à l'une quelconque des revendications 14 à 15.